(57)【特許請求の範囲】
【請求項１】
炭化珪素焼結体の破砕粉を0.1〜4質量%、炭化ホウ素化合物を0.1〜2.0質量%、残部がホウ化チタン及び不可避的不純物からなるホウ化チタン系焼結体。
【請求項２】
前記ホウ化チタン系焼結体が、98%以上の理論密度比で、ビッカース硬度2.9×104MPa以上及び破壊靭性値5MPa・m1/2以上の高硬度・高靭性である請求項１記載のホウ化チタン系焼結体。
【請求項３】
炭化珪素焼結体の破砕粉を0.1〜4質量%、炭化ホウ素化合物を0.1〜2.0質量%、残部がTi-Zr-B固溶体及び/又はTi-Hf-B固溶体及び不可避的不純物からなるホウ化チタン系焼結体。
【請求項４】
前記ホウ化チタン系焼結体が、98%以上の理論密度比で、ビッカース硬度3.2×104MPa以上及び破壊靭性値6MPa・m1/2以上の高硬度・高靭性である請求項３記載のホウ化チタン系焼結体。
【請求項５】
炭化珪素焼結体の破砕粉を0.1〜4質量%、炭化ホウ素化合物を0.1〜2.0質量%、残部がホウ化チタン及び不可避的不純物からなる混合粉末を、1.3×10-2 Pa以下の高真空下またはアルゴン雰囲気下で、1900〜2200℃の温度にて4時間以上焼結するホウ化チタン系焼結体の製造方法。
【請求項６】
さらに、アルゴン雰囲気下、100〜200MPaで、1850〜2150℃の温度にて2時間以上熱間静水圧加圧処理する請求項５記載のホウ化チタン系焼結体の製造方法。
【請求項７】
炭化珪素焼結体の破砕粉を0.1〜4質量%、炭化ホウ素化合物を0.1〜2.0質量%、残部がTi-Zr-B固溶体及び/又はTi-Hf-B固溶体及び不可避的不純物からなる混合粉末を、1.3×10-2Pa以下の高真空下またはアルゴン雰囲気下で、1900〜2200℃の温度にて4時間以上焼結するホウ化チタン系焼結体の製造方法。
【請求項８】
さらに、アルゴン雰囲気下、100〜200MPaで、1850〜2150℃の温度にて2時間以上熱間静水圧加圧処理する請求項７記載のホウ化チタン系焼結体の製造方法。
【請求項９】
前記炭化珪素焼結体の破砕粉が、混合容器若しくは混合メディア、又は混合容器と混合メディアの両方から混入させたものであることを特徴とする請求項５又は７記載のホウ化チタン系焼結体の製造方法。
【請求項１０】
室温から800℃の平均熱膨張係数が5×10-6〜8×10-6/Kである鋼材に、請求項１〜４のいずれかに記載のホウ化チタン系焼結体を接合してなるライナー。
【請求項１１】
前記接合が、活性金属ろう付けである請求項１０記載のライナー。
【請求項１２】
前記接合が、焼き嵌め又は冷やし嵌めである請求項１０記載のライナー。
【請求項１３】
前記接合が、ボルト締め又はクランプである請求項１０記載のライナー。
【請求項１４】
請求項１０〜１３のいずれかに記載のライナーで、一部又は全部を被覆してなる高炉用部材。
【請求項１５】
請求項１０〜１３のいずれかに記載のライナーで、一部又は全部を被覆してなる旋回シュート。
【請求項１６】
請求項１０〜１３のいずれかに記載のライナーで、一部又は全部を被覆してなるムーバブルアーマー。
【請求項１７】
請求項１０〜１３のいずれかに記載のライナーで、一部又は全部を被覆してなる鉱石受け金物。
【発明の詳細な説明】
【０００１】
【発明の属する技術分野】
本発明は、ホウ化チタン系焼結体及びその製造方法、並びにこれを用いたライナーに関するものである。
【０００２】
【従来の技術】
通常、鉄鉱石、石灰、コークス等の高炉装入物を炉中心部に分配するために用いられる各種部材としては、旋回シュート、ムーバブルアーマー、鉱石受け金物などが使用される。しかし、これらの各種部材は装入物の落下による衝撃や接触後の摺動による摩耗から保護するためのライナーが該部材の表層部に埋め込まれた構造で構成されている。該高炉用部材に使用されるライナーは、高Cr鋼や高Cr鋼+超硬(WC)粒子の鋳ぐるみ材で製造されたものが使用されている(実開平7-33964号公報、特開平11-131114号公報)が、装入物の物性、落下速度、塊の大きさ等に依存する衝突により、その摩耗が激しく、特に装入物の接触・衝突により該部材の表層部ライナーが激しく摩耗するため、その寿命は最長でも1年と言われ、短い周期での該高炉用部材のライナー部の交換あるいは補修を行うことが必要で、そのために維持・整備費の高騰を招いている。また、該部材は高炉内部にあるため、常に200〜400℃近傍の温度に晒されていることからも、耐用寿命を縮めている大きな原因でもある。
【０００３】
また、該高炉用部材のライナーの耐用寿命を向上させる方法として、高Cr鋼または超硬(WC)より硬質で耐摩耗性の良いサイアロンのようなファインセラミックス部材チップをライナー表面に貼り付ける方法も提案されている。
【０００４】
【発明が解決しようとする課題】
しかしながら、上述の方法は何れもライナー本体に接着剤を介して貼り付けるため、200〜400℃近傍の温度に晒される環境にあっては、これに耐えうる接着剤がなく短期間に剥れ、使用に耐えないという状況にあり、耐摩耗性および耐用寿命を向上する材料を組み込んだ高炉用部材の開発が望まれていた。本発明は、鉄鉱石、石灰、コークス等の高炉装入物を高炉内部に分配する際に用いられる該部材の表層部に配されるライナーの耐摩耗性および耐用寿命を向上する新規なホウ化チタン系焼結体及びその製造方法、並びにこれを用いたライナーを提供することを目的とする。
【０００５】
【課題を解決するための手段】
本発明者等は、上記問題点を解決するために、種々のセラミックス焼結体の特性や接合するセラミックス焼結体と鋼材との組合せや接合方法を鋭意検討した結果、特定のセラミックスとこれを接合する鋼材を用いた場合に、高炉内部で用いられる該部材として優れた特性を有する焼結体ならびに接合する鋼材、接合方法が得られることを見出し、本発明を完成させるに至った。
【０００６】
即ち、本発明は、
(1)  炭化珪素焼結体の破砕粉を0.1〜4質量%、炭化ホウ素化合物を0.1〜2.0質量%、残部がホウ化チタン、及び不可避的不純物からなるホウ化チタン系焼結体、
(2)  前記ホウ化チタン系焼結体が、98%以上の理論密度比で、ビッカース硬度2.9×104 MPa以上及び破壊靭性値5MPa・m1/2 以上の高硬度・高靭性である請求項1記載のホウ化チタン系焼結体、
(3)  炭化珪素焼結体の破砕粉を0.1〜4質量%、炭化ホウ素化合物を0.1〜2.0質量%、残部がTi-Zr-B固溶体及び/又はTi-Hf-B固溶体及び不可避的不純物からなるホウ化チタン系焼結体、
(4)  前記ホウ化チタン系焼結体が、98%以上の理論密度比で、ビッカース硬度3.2×104 MPa以上及び破壊靭性値6MPa・m1/2 以上の高硬度・高靭性である請求項3記載のホウ化チタン系焼結体、
(5)  炭化珪素焼結体の破砕粉を0.1〜4質量%、炭化ホウ素化合物を0.1〜2.0質量%、残部がホウ化チタン及び不可避的不純物からなる混合粉末を、1.3×10-2 Pa以下の高真空下またはアルゴン雰囲気下で、1900〜2200℃の温度にて4時間以上焼結するホウ化チタン系焼結体の製造方法、
(6)  さらに、アルゴン雰囲気下、100〜200MPaで、1850〜2150℃の温度にて2時間以上熱間静水圧加圧処理する請求項5記載のホウ化チタン系焼結体の製造方法、
(7)  炭化珪素焼結体の破砕粉を0.1〜4質量%、炭化ホウ素化合物を0.1〜2.0質量%、残部がTi-Zr-B固溶体及び/又はTi-Hf-B固溶体及び不可避的不純物からなる混合粉末を、1.3×10-2 Pa以下の高真空下またはアルゴン雰囲気下で、1900〜2200℃の温度にて4時間以上焼結するホウ化チタン系焼結体の製造方法、
(8)  さらに、アルゴン雰囲気下、100〜200MPaで、1850〜2150℃の温度にて2時間以上熱間静水圧加圧処理する請求項7記載のホウ化チタン系焼結体の製造方法、
(9)  前記炭化珪素焼結体の破砕粉が、混合容器若しくは混合メディア、又は混合容器と混合メディアの両方から混入させたものであることを特徴とする請求項５又は７記載のホウ化チタン系焼結体の製造方法、
(10)  室温から800℃の平均熱膨張係数が5×10-6〜8×10-6/Kである鋼材に、請求項1〜4のいずれかに記載のホウ化チタン系焼結体を接合してなるライナー、
(11)  前記接合が、活性金属ろう付けである請求項10記載のライナー、
(12)  前記接合が、焼き嵌め又は冷やし嵌めである請求項10記載のライナー、
(13)  前記接合が、ボルト締め又はクランプである請求項10記載のライナー、
(14)  請求項10〜13のいずれかに記載のライナーで、一部又は全部を被覆してなる高炉用部材、
(15)  請求項10〜13のいずれかに記載のライナーで、一部又は全部を被覆してなる旋回シュート、
(16)  請求項10〜13のいずれかに記載のライナーで、一部又は全部を被覆してなるムーバブルアーマー、
(17)  請求項10〜13のいずれかに記載のライナーで、一部又は全部を被覆してなる鉱石受け金物、
である。
【０００７】
【発明の実施の形態】
以下に、本発明を詳細に説明する。
【０００８】
本発明者等は、鉄鉱石、石灰、コークス等の高炉装入物を高炉内部に分配する際に用いられる各種部材の表層部に配されるライナーなどについて、その損耗状況を鋭意解析した結果、装入物が塊状で落下衝突する場合、硬度に劣る材料では、接触する表面層が容易に摩耗および欠損し、消耗していくことを見出した。この摩耗と欠損は、該高炉用部材の表層部に配されるライナーの材質の硬度ならびに破壊靭性が低い場合に特に顕著に認められた。したがって、該高炉用部材の表層部に配されるライナーを長期間安定して使用するためには、耐摩耗性と耐欠損性を同時に向上させることが必要で、そのためには硬度が高く、高靭性な材質を用いることが必要不可欠である。
【０００９】
そこで、これらの特性を同時に向上させるために、各種セラミックス焼結体を作製し、その特性を評価した。結果としても、硬度が高くかつ耐欠損性に優れたセラミックス焼結体が本発明の技術分野において優れた特性を有することを見出した。特に、炭化珪素焼結体の破砕粉を0.1〜4質量%、炭化ホウ素化合物を0.1〜2.0質量%、残部がホウ化チタン及び不可避的不純物からなる混合粉末を焼結したホウ化チタン焼結体、または、炭化珪素焼結体の破砕粉を0.1〜4質量%、炭化ホウ素化合物を0.1〜2.0質量%、残部がホウ化チタンとホウ化ハフニウムの固溶体および/または残部ホウ化チタンとホウ化ジルコニウムの固溶体及び不可避的不純物からなる混合粉末を焼結した焼結体は、従来の高Cr鋼やサイアロン製ライナーに比べて、耐摩耗性を高めつつ、かつチッピングや割れ等の耐欠損性を著しく改善できる。
【００１０】
ところで、ホウ化チタン粉末は、粉砕に要する費用が高額で、かつ平均2μm以下の微粉末では表面酸化層の影響が大きく、焼結性や焼結体の物性を著しく低下させるため、成形ならびに焼結工程の直前に粉砕ならびに整粒工程が必要となる。その際に炭化珪素の混合容器と混合用メディアを用い、この際に混入する0.01〜0.2μmの微細な炭化珪素焼結体破砕粉を0.1〜5質量%と焼結性の向上を目的として添加する炭化ホウ素粉末を焼結前に均一分散させることが有効である。この炭化珪素の微細な破砕粉は、硬質かつ耐酸化性のある高融点化合物であり、焼結後にホウ化チタン焼結体中に分散粒子として残留し、焼結体全体の硬度や破壊靭性値を向上させる作用を有する。ホウ化チタンと炭化珪素との熱膨張差やヤング率の相違等により、非常に微細な状態で分散した炭化珪素の近傍に残留応力が発生し、焼結体の破壊に際して破壊エネルギーを分散させる作用を有し、靭性を著しく向上させ、かつ耐摩耗性も向上させる作用もある。靭性の向上は、耐欠損性に効果があり、セラミックスの標準的な靭性の比較評価が可能なSEPB法による破壊靭性値で5MPa・m1/2以上の高靭性を有することが好適である。また、耐摩耗性の指標であるビッカース硬度は、ダイヤモンド圧子を用い、押込み荷重98Nで2.9×104MPa以上で摩耗が抑制される。
【００１１】
炭化珪素焼結体から混合時に混入する微細な破砕粉は0.01〜0.2μmが好ましく、その添加範囲は0.1〜4質量%が好ましく、より好ましくは2〜4質量%である。添加量の制御法としては混合メディアである炭化珪素ボール径、ミル回転数や混合時間によって、再現性よく行うことが可能である。その他、製造工程で不可避的に混入するFe、Al、Ni、Cr等の金属元素や酸素や炭素等の軽元素などの不純物は2質量%未満であることが望ましい。
【００１２】
必要に応じ、ホウ化チタン(TiB2)にホウ化ジルコニウム(ZrB2)やホウ化ハフニウム(HfB2)を固溶させたTi-Zr-B固溶体やTi-Hf-B固溶体は、TiB2単体に比べ、硬度や破壊靭性値が上昇する。しかしながら、これらの固溶体をTi1-XZrXB2またはTi1-XHfXB2と表わした場合のxが0.02より小さい場合には、Zr、HfのTiB2への固溶効果が乏しくなり、十分な高硬度化が図れない恐れがあり、一方、xが0.25を越える場合には、分散している微細な炭化珪素破砕粉との熱膨張係数が掛け離れてしまうため、焼結時に緻密化し難くなり、相対密度の低い焼結体となり易く、また破壊靭性も低下する恐れが高くなる。靭性の向上は、耐欠損性に効果があり、セラミックスの標準的な靭性の比較評価が可能なSEPB法による破壊靭性値で6MPa・m1/2以上の高靭性を有することが好適である。また、耐摩耗性の指標であるビッカース硬度は、ダイヤモンド圧子を用い、押込み荷重98Nで3.2×104MPa以上で摩耗が抑制される。
【００１３】
また、前記固溶体粒子の平均粒径は1〜10μmであることが望ましい。より好ましくは3〜5μmである。平均粒径が1μmより小さいと、靭性への寄与が得られ難く、一方、10μmより大きいと、硬さや破壊靭性値の低下を招く。前記Ti-Zr-B固溶体粒子及び/又はTi-Hf-B固溶体粒子の体積分率は20〜70%であることが望ましい。体積分率が20%より少ないと、硬さ、靭性の向上に対する寄与が得られ難く、一方、70%を越えると、粒子分散による残留応力が過大となり、破壊靭性の低下と共に耐欠損性が低下する。
【００１４】
さらに、前記炭化珪素焼結体の破砕粉を0.1〜4質量%、炭化ホウ素化合物を0.1〜2.0質量%、残部がホウ化チタン及び不可避的不純物からなる混合粉末を焼結したホウ化チタン焼結体、及び、前記炭化珪素焼結体の破砕粉を0.1〜4質量%、炭化ホウ素化合物を0.1〜2.0質量%、残部がTi-Zr-B固溶体及び/又はTi-Hf-B固溶体及び不可避的不純物からなる焼結体の相対密度は、理論密度に対して98%以上であることが望ましい。相対密度が98%未満では、微細な炭化珪素破砕粉の分散による焼結体への残留応力の付与が不充分になり、破壊靭性の向上効果が見られない。
【００１５】
本発明のホウ化チタン系焼結体の製造方法は、特に限定するものではなく、ホウ化チタン粉末又はTi-Zr-B固溶体粒子及び/又はTi-Hf-B固溶体粒子を粉砕する際に混合容器や混合メディアから混入する微細な炭化珪素粉と焼結助剤である炭化ホウ素を所定量添加、混合した後、焼結したものを成形加工することでも製造できる。
【００１６】
ここで、Ti-Zr-B固溶体粒子及び/又はTi-Hf-B固溶体粒子は、複合ホウ化物粒子として添加する以外に、例えば、TiB2 にZrB2 、ZrC、HfB2 、HfCの所定量を混合し、焼結時の反応により複合ホウ化物を形成しても良い。また、ホウ化チタン又はTi-Zr-B固溶体粒子及び/又はTi-Hf-B固溶体粒子の緻密化を促進するために、焼結助剤である炭化ホウ素を添加することが望ましい。焼結助剤としては、炭化ホウ素、金属ホウ素とカーボンブラックの混合粉体や有機質炭素等の側鎖にホウ素を有する各種前駆体材料、等を用いることができる。焼結助剤である炭化ホウ素の添加量は、ホウ化チタン粉末又はTi-Zr-B固溶体粒子及び/又はTi-Hf-B固溶体粒子の純度や粒径によって変動させる必要があるが、炭化ホウ素0.1〜2.0質量％が好ましい。
【００１７】
焼結方法としては、特に限定するものではなく、例えば真空焼結法、無加圧焼結法、ガス圧焼結法、熱間静水圧プレス焼結法、ホットプレス焼結法、等の各種焼結法を用いることができ、さらにこれらの焼結法を複数組み合せても良い。中でも、1.3×10-2Pa以下の高真空下、1900〜2200℃の温度にて、4時間以上保持を行うと緻密な焼結体が得られ易い。十分な緻密化を図るために、アルゴン雰囲気下、100〜200MPaの圧力で、1850〜2150℃にて、2時間以上保持の熱間静水圧加圧(HIP)処理する二次焼結を行うことが好ましい。一次の焼結条件としては、1900℃未満では、緻密な焼結体が得られず、十分な硬さを付与することが困難となり、かつ高靭性の焼結体とすることができない。一方、2200℃を越える高温では、破砕粉として混入した炭化珪素が昇華、分解するため、焼結体が得られない。また、保持時間が4時間未満では、焼結反応による緻密化が十分には起こらないため、目的とする焼結体の特性が得られない。二次の焼結条件としては、1850℃未満では、緻密化の効果が十分に得られない。一方、2150℃を越える高温では、マトリックス粒子が異常成長するため、焼結体の特性が低下する恐れがある。また、保持時間が2時間未満では、緻密化が十分に進行しない。また、一次焼結時の最高温度と二次焼結の最高温度は50℃の差を設けて、二次焼結時を低くすることが好ましい。異常粒成長が起こらず、比較的短時間の処理により緻密化が促進されるので、焼結工程の歩留りが向上し、HIP装置への負担も軽減される。
【００１８】
該セラミックス材と接合される鋼材は、活性金属ろう付けを行う場合も、200〜250℃の温度差を設定する焼き嵌め又は冷やし嵌めを行う場合も、ボルト締め又はクランプ固定を行う場合も、ライナーとして使用される温度範囲で、熱膨張係数の近似したものが好ましい。より詳しくは、室温から800℃までの平均熱膨張係数が5×10-6〜8×10-6/Kを有する鋼材として29Ni-17Co-Fe(Kovar)鋼等に、固相点800℃以下の金属ろうを用いてろう付け接合するか、鋼材に凹状の窪みを設け焼き嵌め接合する方法を用いることが可能である。ろう付け接合を行う場合に、セラミックス材の肉厚が薄いほど、接合に伴う圧縮応力又は引張応力による破損が起こり難い。しかし、耐摩耗部材としての耐用寿命を考えれば、肉厚は厚い方が好ましく、厚さの範囲としては5〜30mmが実用的であり、より好ましくは10〜20mmの範囲である。
【００１９】
高炉用各種部材のライナーとして用いる場合の焼結体サイズは、縦100mm以下×横100mm以下×厚さ30mm以下の平板形状が好ましい。このサイズは、塊状挿入物が落下衝突する時に小面積に集中でき、セラミックス片の焼成歩留りや品質安定に好条件となり、接合時の大量処理に伴う製造コストの低減に対し、好適となる。また、該セラミックス製板材の間隔を極力狭めることにより、セラミックス端部への負荷を軽減し、さらに損耗時の交換や補修作業を簡便にできる作業性を鑑みて、該接合材を少なくとも2枚以上隣り合わせて、これらを楔やネジやクランプやスリット挿入等の機械止めにより、表層から数えて第三層目に位置する比較的安価な母材(SS400等)に固定したユニットを該高炉用部材の表層部に配置することが好適である。本発明の焼結体を用いれば、ホッパーやベルから供給落下される鉄鉱石やコークスを高炉内部に分配する旋回シュート、ベルロッドウエアリング、ムーバブルアーマーライナー、鉱石受け金物に加え、焼結ラインのクラッシングガイドに用いられるストーンボックス、コークス炉バケットライナー等の耐摩耗性を高めることが可能になる。長寿命化による資材費の圧縮に加え、直接摺動する部材の他にも背面に位置する部材の破損を防ぎ、安定操業や高炉自体の炉命延長にも効果を発現することが期待される。コスト面でもセラミックス材の肉厚を30mm以下に設定すれば単価が下がり、資材費の軽減も可能になる。加えて、該接合材をライナーに被覆する際には最も負荷が大きく摩耗が激しい部位にのみ使用しても構わない。
【００２０】
【実施例】
次に、本発明の実施例を比較例と共に説明する。
【００２１】
(実施例1〜5)
ホウ化チタン(TiB2)粉末(平均粒径4.2μm、純度98%)、ホウ化ジルコニウム(ZrB2)粉末(平均粒径5μm、純度98%)、炭化ジルコニウム(ZrC)粉末(平均粒径4μm、純度98%)、ホウ化ハフニウム(HfB2) 粉末(平均粒径6μm、純度98%)、炭化ハフニウム(HfC)粉末(平均粒径3.5μm、純度98%)、及び、炭化ホウ素(B4C)粉末(平均粒径0.8μm)を第1表に示す所定量(質量%)添加し、分散媒としてエタノールを用い、炭化珪素セラミックスを内貼りしたボールミルで48時間混練した。エタノールの添加量は、投入したセラミックス粉末100gに対し70gの割合とした。
【００２２】
次いで、得られた混合粉末を成形後、焼結した。成形条件としては冷間静水圧による加圧150MPaとし、縦130mm×横130mm×厚さ25mmを成形した。これを素地加工し、縦120mm×横120mm×厚さ20mmの平板形状の成形体を得た。焼結条件としては、1.0×10-3Pa中にて、第1表中に示す温度で8時間保持の真空焼結後、二次焼結として同じく第1表中に示す温度、高圧Arガス雰囲気中にて3時間保持の熱間静水圧加圧(HIP)処理を行った。得られた焼結体から、縦100mm×横100mm×厚さ15mmの平板形状を研削加工し、製鉄用高炉設備のムーバブルアーマーの表層部にライナーとして組み込み、高炉装入物の落下・衝突が定常的に起こる実使用環境下での耐久試験に供した。セラミックス材の固定方法としてはAg-Cu-Ti系の活性金属ろう剤を用いた真空ろう付け(真空度2.7×10-3Pa、850℃×15分保持)を行った。
【００２３】
また、得られた焼結体から所定形状の試験片を切り出し、機械的特性を評価した。硬さは、押込荷重98Nにてビッカース硬さとして測定した。破壊靭性については、JIS R 1607のSEPB法により室温にて破壊靭性値KICを測定した。焼結体密度は、アルキメデス法により相対密度として測定した。また、X線回折法を用いて、混合前の原料粉末段階でのTiB2、ZrC、ZrB2、HfC及びHfB2の各粉末のX線回折ピークをそれぞれ測定し、混合・成形し焼結後の焼結体のX線回折ピークと照合しTiB2中にZrもしくはHfが固溶していることを確認した。
【００２４】
得られた各焼結体の諸特性を焼結体密度と共に第2表に示す。オンライン耐久試験としては、200〜400℃、通過トン数としては鉄鉱石が10万トン/月、コークスが2万トン/月の条件にて行った。6ヶ月間の実機搭載後、各供試ライナー材に発生した摩耗痕跡の深さhを投影型顕微鏡にて測定した。また、摩耗痕跡周囲の損傷有無、チッピング及びヒビ割れの深さを蛍光探傷法及び断面研磨面の光学顕微鏡観察により評価した。
【００２５】
(比較例6〜10)
比較例6〜7は、それぞれ高Cr鋼製ライナーの場合(比較例7)、高Cr鋼に超硬(WC)粒子を鋳ぐるんだライナーを用いた場合(比較例7)の各比較例である。比較例8は、通常のサイアロンセラミックスを用いた場合、比較例9は、通常の炭化珪素セラミックス単体、比較例10は、通常のホウ化チタン単体の焼結体である。これらを併せて第1表及び第2表の比較例の欄に示す。また、これら比較例も実施例1〜5と同様の条件で耐久試験を行った。比較例の8〜9のセラミックスは、実施例の固定方法と同じくAg-Cu-Ti系の活性金属ろう剤を用いた真空ろう付け(真空度2.7×10-3 Pa、850℃×15分保持)を行った。
【００２６】
【表１】
0004246441.tif 000002
【００２７】
【表２】
0004246441.tif 000003
【００２８】
第2表に示すように、本発明の実施例1〜5によるものは、摩耗痕跡の最大深さが0.3mm以下と比較例に比べ格段に少なく、かつ摩耗痕跡周囲にはヒビ割れやチッピング等の欠損が何れの場合も認められず、耐摩耗性、耐欠損性共に優れるが、比較例6〜10のライナー材は、試験期間中に何れも使用不能になり、その時点までの摩耗痕跡の最大深さが2.5〜15.5mmと1〜2桁以上大きく、その上、ヒビ等の欠損も比較例8〜10に示したセラミックス材では鋼材(比較例6、7)より大きなものが発生する傾向があり、耐摩耗性、耐欠損性が不充分であることが確認された。本発明の何れの材質も実使用環境下で好適な結果を得ることができた。
【００２９】
ここでは、活性金属ろう付けライナーを例示したが、焼き嵌め、冷やし嵌め、ボルト締め、クランプ固定、抜けを防止するためのテーパ加工した鋼棒をセラミックスに通して溶接固定するなどの方法を用いても摩耗痕や長期実使用環境下での試験結果は変化が認められず、本開発材が良好な耐摩耗性を示した。さらに、試験環境を異にする、その他の高炉部材、焼結ライン部材、コークス炉などの実使用環境下での耐久試験を行ったが、本開発材が良好であることには変化が認められなかった。
【００３０】
【発明の効果】
以上述べたように、本発明の炭化珪素焼結体の破砕粉を0.1〜4質量%、炭化ホウ素化合物を0.1〜2.0質量%及び残部がホウ化チタン及び不可避的不純物からなる混合粉末を焼結したホウ化チタン系焼結体、又は、炭化珪素焼結体の破砕粉を0.1〜4質量%、炭化ホウ素化合物を0.1〜2.0質量%及び残部がホウ化チタンとホウ化ハフニウムの固溶体及び/又はホウ化チタンとホウ化ジルコニウムの固溶体及び不可避的不純物からなる混合粉末を焼結したホウ化チタン系焼結体は、硬度や破壊靭性値に代表される機械的安定性に優れ、長期耐久性を有する。
【００３１】
高炉内で塊状装入物の落下衝突による負荷の大きな表層部に本発明のセラミックス製ライナーを使用すれば、鉄鋼製造における鉄鉱石、石灰、コークス等の高炉装入物を高炉内部に分配する際に用いられる各種部材の長寿命化による資材費圧縮と安定操業による生産性向上に伴う製造コスト低減に寄与すること大である。